(57)【要約】      （修正有）【課題】ゴム原料をキャビティへ圧入し充填しても、コアー型に巻付けた心線がコアー型の長手方向へずれるといったピッチ乱れを起こさない伝動ベルトの製造方法及び金型装置を提供する。【解決手段】熱可塑化したゴム原料を射出成形あるいはトランスファー成形によって金型内のキャビティに充満させて伝動ベルトを製造する方法であり、未加硫のゴム層１９を付着処理した帆布２０をゴム付着面が外側になるようにコアー型１４に被せ、ゴム付着面に心線２１を巻付けて心線２１がゴム層２１に喰い込むようにし、そしてこのゴム層２１を半加硫した後、かかるコアー型１４と外型２ａとの間に形成されたキャビティ１６に熱可塑化したゴム原料をコアー型に巻き付けられた心線と直角方向へ圧入し、加硫する。【選択図】    図７
2007118561.tif 000002
【特許請求の範囲】
【請求項１】
熱可塑化したゴム原料を射出成形あるいはトランスファー成形によって金型内のキャビティに充満させて伝動ベルトを製造する方法であり、未加硫のゴム層を付着処理した帆布を、ゴム付着面が外側になるようにコアー型に被せ、ゴム付着面に心線を巻付けて心線がゴム層に喰い込むようにし、かかるコアー型と外型との間に形成されたキャビティに熱可塑化したゴム原料をコアー型に巻き付けられた心線と直角方向へ圧入して充填し、加硫することを特徴とする伝動ベルトの製造方法。
【請求項２】
心線を喰い込ませたゴム層が半加硫になった後に、コアー型と外型との間に形成されたキャビティに熱可塑化したゴム原料を圧入して充填し、加硫する請求項１記載の伝動ベルトの製造方法。
【請求項３】
ゴム層の厚みが心線の平均径の４０〜１５０％に相当する請求項１または２記載の伝動ベルトの製造方法。
【請求項４】
熱可塑化したゴム原料を射出成形あるいはトランスファー成形によって金型内のキャビティに充填し、得られた成形物を加硫して得られる伝動ベルトの製造方法であり、帆布を外表面に被せ、その上に心線を巻付けたコアー型を外型と組み合わせてこれらの型間にキャビティを形成するとともに、該キャビティの入口に向けて徐々に間隙を狭くしたゴム通路を設け、熱可塑化したゴム原料をゴム通路からキャビティ内に充填するとともに、コアー型に巻き付けられた心線と直角方向へ圧入することを特徴とする伝動ベルトの製造方法。
【請求項５】
未加硫のゴム層を付着処理した帆布を、ゴム付着面が外側になるようにコアー型に被せ、心線をゴム付着面に巻付けてゴム層に喰い込ませた請求項４記載の伝動ベルトの製造方法。
【請求項６】
心線をゴム付着面に巻付けてゴム層に喰い込ませた後、該ゴム層を半加硫する請求項５記載の伝動ベルトの製造方法。
【請求項７】
外型の内周面には、円周方向に沿って平行な複数のリブ溝を有している請求項１乃至６の何れかに記載の伝動ベルトの製造方法。
【請求項８】
ポット部内に収容した熱可塑化したゴム原料を射出成形あるいはトランスファー成形によって金型内のキャビティに圧入し、得られた成形物を加硫して得られる伝動ベルト成形用金型装置であり、
熱可塑化したゴム原料の所定量を収容するポット部と、
少なくとも心線を巻付けるコアー型と、
コアー型の外側に少なくとも２つに分解した割りモールドからなる外型と、
コアー型と外型と組み合わせてこれらの型間にベルト形成体を形成するキャビティと、
ポット部に連通し、キャビティの入口に向けて徐々に間隙を狭くするようにしたゴム通路と、
ポット部に収容した熱可塑化したゴム原料を押圧する加圧部材と、
からなることを特徴とする伝動ベルト成形用金型装置。
【請求項９】
外型の内周面には、円周方向に沿って平行な複数のリブ溝を有している請求項８記載の伝動ベルト成形用金型装置。
【発明の詳細な説明】
【技術分野】
【０００１】
本発明は伝動ベルトの製造方法及び金型装置に係り、熱可塑化したゴム原料を射出成形あるいはトランスファー成形によって金型内のキャビティに充満させ、加硫して得られる伝動ベルトの製造方法及びこれに使用する金型装置に関する。
【背景技術】
【０００２】
ゴム、エラストマー、樹脂材料を何らかの形状に成形する際には様々な方法が用いられているが、圧縮成形法以外の方法、即ち射出成形、トランスファー成形、圧入成形等では、材料と金型との間に大きなせん断力、摩擦力が生じることは広く知られている。これらの力は特に薄物を成形する際には顕著である
【０００３】
例えば、転写ベルトのような平ベルトを製造するにあたっては、円筒状の加硫用金型を用い、この加硫用金型の外周に筒状金型を設置し形成されたキャビティ内へ熱可塑化したゴム組成物を圧入していた。（特許文献１、特許文献２）
【０００４】
即ち、特許文献１には、トランスフアー金型の中子（コアー型）に均一な厚さに仕上げた未加硫エチレン・プロピレン３元共重合体ゴムの半加硫状態の円筒体を嵌入し、この表面に心線を巻き補強芯体層を形成する。中子をセットして金型を組立てた後、電熱プレスに設置し、注入孔を円周方向に複数個設けたポット上に計算量の未加硫ゴムを置きプランジャーによって加圧することにより金型内に形成されたキャビティに注入孔より未加硫ゴムを注入充填させ、加硫する。その後、成型されたゴムベルト素材を脱型し、紙幣、磁気カードの読取り、搬送を正確に行うＴ字型ゴムベルトを形成する方法が記載されている
【０００５】
また特許文献２には、金型本体とコアーとで薄肉円筒状のキャビティを形成させ、このキャビティの軸方向中間部にリングゲートを少なくとも１個設けて構成した金型を、射出成形機またはトランスファー成形機に直接、またはスプルーもしくはランナーを介してセットし、成形機からエラストマーをキャビティに注入して加硫し、その後金型本体を開いて脱型し、脱型した薄肉円筒成形体の内外面を反転させて搬送用薄肉ベルト製造する方法が開示されている。
【特許文献１】特開昭６２−２７３８３６号公報
【特許文献２】特公平６−９８７０８号公報
【発明の開示】
【発明が解決しようとする課題】
【０００６】
しかし、従来の射出成形あるいはトランスファー成形によって製造されるベルトは、主に紙幣、磁気カードの読取り、搬送を正確に行うＴ字型ゴムベルト、あるいは搬送用薄肉ベルトであり、撚糸コードを心線として用いた伝動ベルトの製造には不適切であった。即ち、従来のこの種のベルトを製造する場合には、コアー型に心線を巻付けた後に熱可塑化したゴム原料をキャビティへ圧入し充填するため、心線はこの過程で大きな圧力を受け、その配列を大きく乱すことがあった。心線が乱れたベルトは伝動ベルトとしては使用できず、その多くをスクラップにしていた。
【０００７】
本発明は、これら上記の問題点を改善するものであり、ゴム原料をキャビティへ圧入し充填しても、コアー型に巻付けた心線がコアー型の長手方向へずれるといった心線ピッチの乱れを起こさない伝動ベルトの製造方法及び金型装置を提供する。
【課題を解決するための手段】
【０００８】
上記課題を解決する手段の１つとしては、本願請求項１に記載されている発明は、熱可塑化したゴム原料を射出成形あるいはトランスファー成形によって金型内のキャビティに充満させて伝動ベルトを製造する方法であり、未加硫のゴム層を付着処理した帆布を、ゴム付着面が外側になるようにコアー型に被せ、ゴム付着面に心線を巻付けて心線がゴム層に喰い込むようにし、かかるコアー型と外型との間に形成されたキャビティに熱可塑化したゴム原料をコアー型に巻き付けられた心線と直角方向へ圧入して充填し、加硫する方法にある。この方法では、心線をゴム層に喰い込むように巻付けているために、ゴム層に喰い込んだ心線の保持力を一段と高めることができ、この結果キャビティに熱可塑化したゴム原料を巻き付けられた心線と直角方向に圧入しても、心線ピッチの乱れを阻止することができる。
【０００９】
本願請求項２に記載されている発明は、心線を喰い込ませたゴム層が半加硫になった後に、コアー型と外型との間に形成されたキャビティに熱可塑化したゴム原料を圧入して充填し、加硫することもできる。これにより、ゴム層に喰い込んだ心線の保持力を一段と高めることができ、この結果キャビティに熱可塑化したゴム原料を巻き付けられた心線と直角方向に圧入しても、心線ピッチの乱れを阻止することができる。
【００１０】
本願請求項３に記載されている発明は、ゴム層の厚みは心線の平均径の４０〜１５０％に相当するものであり、これによって心線がゴム層へ喰い込みやすくなる。
【００１１】
本願請求項４に記載されている発明は、熱可塑化したゴム原料を射出成形あるいはトランスファー成形によって金型内のキャビティに充填し、得られた成形物を加硫して得られる伝動ベルトの製造方法であり、帆布を外表面に被せ、その上に心線を巻付けたコアー型を外型と組み合わせてこれらの型間にキャビティを形成するとともに、該キャビティの入口に向けて徐々に間隙を狭くしたゴム通路を設け、熱可塑化したゴム原料をゴム通路からキャビティ内に充填するとともに、コアー型に巻き付けられた心線と直角方向へ圧入する方法にある。
【００１２】
この方法では、キャビティの入口に通じるゴム通路の間隙をゴム原料の流れる方向に向けて徐々に狭くしているために、ゴム通路を通過するゴム原料は局部的に大きなせん断力を心線に与えることがなく、スムーズにキャビティに充填され、この結果たとえ心線と直角方向へ圧入しても心線ピッチの乱れを阻止することができる。
【００１３】
本願請求項５に記載されている発明は、未加硫のゴム層を付着処理した帆布をゴム付着面が外側になるようにコアー型に被せ、心線をゴム付着面に巻付けてゴム層に喰い込ませることもできる。これにより、ゴム層に喰い込んだ心線の保持力を一段と高めることができ、心線ピッチの乱れを阻止することができる。
【００１４】
本願請求項６に記載されている発明は、心線をゴム付着面に巻付けてゴム層に喰い込ませた後、該ゴム層を半加硫した場合には、更にゴム層に喰い込んだ心線の保持力を高めることができる。
【００１５】
本願請求項７に記載されている発明は、外型の内周面には円周方向に沿って平行な複数のリブ溝を有しているもので、Ｖリブドベルトを成形することができる。
【００１６】
本願請求項８に記載されている発明は、ポット部内に収容した熱可塑化したゴム原料を射出成形あるいはトランスファー成形によって金型内のキャビティに圧入し、得られた成形物を加硫して得られる伝動ベルト成形用金型装置であり、熱可塑化したゴム原料の所定量を収容するポット部と、少なくとも心線を巻付けるコアー型と、コアー型の外側に少なくとも２つに分解した割りモールドからなる外型と、コアー型と外型と組み合わせてこれらの型間にベルト形成体を形成するキャビティと、ポット部に連通し、キャビティの入口に向けて徐々に間隙を狭くするようにしたゴム通路と、そしてポット部に収容した熱可塑化したゴム原料を押圧する加圧部材からなる伝動ベルト成形用金型装置にある。
【００１７】
この金型装置では、キャビティの入口に通じるゴム通路の間隙をゴム原料の流れる方向に向けて徐々に狭くしているために、ゴム通路を通過するゴム原料は局部的に大きなせん断力を心線に与えることがなく、スムーズにキャビティに充填され、この結果心線ピッチの乱れを阻止することができる。
【００１８】
本願請求項９に記載されている発明は、外型の内周面には、円周方向に沿って平行な複数のリブ溝を有しているもので、Ｖリブドベルトを成形することができる。
【発明の効果】
【００１９】
本発明の伝動ベルトの製造方法では、心線をゴム層に喰い込むように機械的に強固に巻付し、しかもゴム層を半加硫することで硬度を高め、心線のゴム層への保持力が一段と高めることができ、熱可塑化したゴム原料を射出成形あるいはトランスファー成形によって巻き付けられた心線と直角方向に圧入しても、心線のピッチ乱れを阻止することができ、スクラップの発生しない品質の安定化した伝動ベルトを製造することができる。
【００２０】
また、本発明の伝動ベルトの製造方法では、キャビティの入口に通じるゴム通路の間隙をゴム原料の流れる方向に向けて徐々に狭くしているために、ゴム通路を通過するゴム原料は局部的に大きなせん断力を心線に与えることがなく、スムーズにキャビティに充填され、この結果心線ピッチの乱れを阻止することができ、スクラップの発生しない品質の安定化した伝動ベルトを製造することができる。また、心線をゴム層に喰い込むように巻付けすることで、心線のゴム層への保持力を高めることができ、心線のピッチ乱れを阻止することができる。
【００２１】
更に、金型装置では、キャビティの入口に通じるゴム通路の間隙をゴム原料の流れる方向に向けて徐々に狭くしているために、ゴム通路を通過するゴム原料は局部的に大きなせん断力を心線に与えることがなく、スムーズにキャビティに充填され、この結果心線ピッチの乱れを阻止することができ、スクラップの発生しない品質の安定化した伝動ベルトを製造することができる。
【発明を実施するための最良の形態】
【００２２】
以下、本発明の実施の形態を説明する。
図１は伝動ベルトを射出成形によって製造する際に使用する金型装置の断面図であって射出成型前の状態を示し、図２は射出成型後の状態を示している。射出成形機もしくはトランスファー成形機２５に設置される金型装置は、固定部材３と可動部材４の間に上型２ｃ、第１外型２ａ、第２外型２ｂ、そして底型２ｄを挟持した組立、分解可能な構造になっている。上型２ｃ、第１外型２ａ、第２外型２ｂ、そして底型２ｄは可動部材４の昇降ともに移動して固定部材３に当接あるいは分離する。
【００２３】
上型２ｃの凹部６は、予め計量された所定量の熱可塑化したゴム原料８を固定部材３内に設けたスプルー９から取り込んで収容するポット部７を形成している。固定部材３と一体に形成された突起部５は、上型２ｃに形成された凹部６に嵌合し、ポット部７に収容されたゴム原料を圧縮してランナー１０へ送り出す。
【００２４】
ポット部７に連通したランナー１０は上型２ｃを通って、上型２ｃ、第１外型２ａ、第２外型２ｂ、そして底型２ｄによって形成されたコアー型１４を収容する空所へと連通している。コアー型１４と第１外型２ａ、第２外型２ｂ間には、ベルト本体部を成形するキャビティ１６が形成されている。上記第１外型２ａと第２外型２ｂの内周面には、円周方向に沿って平行な複数のリブ溝１７を有し、Ｖリブドベルトを成形する外型になっている。
【００２５】
図２に示すように、所定量の熱可塑化したゴム原料８をポット部７に仕込んだ後、可動部材４を上昇させて、ポット部７内のゴム原料８を圧入し、コアー型１４の長手方向に沿って圧入し、キャビティ１６へ充填する。
【００２６】
図３〜図４は、別の金型装置の実施形態を示す。
図３は伝動ベルトを射出成形によって製造する際に使用する金型装置の断面図であって射出成型前の状態を示し、図４は射出成型後の状態を示している。ここで示される金型装置は図１と図２に示した符号と同一の符号で示している。
【００２７】
ここで示される金型装置１は、固定部材３と可動部材４の間に上型２ｃ、第１外型２ａ、第２外型２ｂ、そして底型２ｄを挟持した組立、分解可能な構造になっている。上型２ｃ、第１外型２ａ、第２外型２ｂ、そして底型２ｄは可動部材４の昇降ともに移動して固定部材３に当接あるいは分離する。
【００２８】
上型２ｃの凹部６は、予め計量された所定量の熱可塑化したゴム原料８を固定部材３内に設けたスプルー９から取り込んで収容するポット部７を形成している。固定部材３と一体に形成された突起部５は、上型２ｃに形成された凹部６に嵌合し、ポット部７に収容されたゴム原料を押圧してランナー１０へと送り出す。上記第１外型２ａと第２外型２ｂの内周面には、円周方向に沿って平行な複数のリブ溝１７を有し、Ｖリブドベルトを成形する外型になっている。
【００２９】
ベルト本体部を成形するキャビティ１６は、コアー型１４と第１外型２ａ、第２外型２ｂとの間に形成され、そしてゴム通路１１がキャビティの入口Ｅに通じている。ゴム通路１１の間隙ｄは図５において矢印で示すゴム原料の流れる方向（キャビティの入口Ｅ）に向って徐々に小さくなっている。この場合、ゴム通路１１の側壁１２のなす傾斜角αは５〜３０°であり、５°未満になるとゴム原料をキャビティ１６へ押込む力が大きくなってゴム原料が大きなせん断力を心線に与えることになって心線の乱れを起こすことになり、一方３０°を超えるとゴム原料をキャビティ１６へ押込む力が小さくなり、ゴム原料がスムーズに流れなくなる。
【００３０】
図４では、ポット部７に仕込まれた所定量の熱可塑化したゴム原料８が、可動部材４の上昇によって押圧されてポット部７から排出され、ポット部７からランナー１０、そしてゴム通路１１を経由してキャビティ１６へと圧入、充填される。ゴム通路１１の間隙ｄがゴム原料の流れる方向に向けて徐々に狭くなっているために、ゴム通路１１を通過するゴム原料８は流れ方向の力も作用して、心線２１に局部的に大きなせん断力を与えることがなく、スムーズにキャビティ１６に圧入される。
【００３１】
以下に、図１及び図２に示される金型装置を用いた伝動ベルトの製造方法を説明する。
図５は使用するコアー型にゴム層を付着処理した帆布を被せた状態、図６はゴム層上に心線をスピニングした状態を示す。コアー型１４は、両端部に支持部（図示せず）を、中央部に真円のベルト成型部１８を備えている。未加硫のゴム層１９を付着処理（コーティング処理）した帆布２０は、ベルト成型部１８にゴム層１９が外側になるように被せられる。そして、図６に示すようにコードからなる心線２１を上記ゴム層１９の表面にスピニングしてゴム層１９に喰い込ませる。心線２１の喰い込み量は心線径１００に対して１０〜８０％が好ましい。１０％未満では喰い込み量が少なくて充分な保持力を得ることができずにゴム原料８の圧入時に心線の移動が起こしやすくなり、一方８０％を超えると心線のスピニング力が大きくなってベルト成型体をコアー型１４から脱型しにくくなる。
【００３２】
その後、未加硫のゴム層１９を加熱して半加硫にして硬度を高め、心線２１のゴム層１９への保持力をより一層高めることができる。半加硫とは完全に加硫していない状態であり、ここでは８０〜１７０℃で５〜１０分間、オーブン中で加熱処理される。
【００３３】
コアー型１４に被せる帆布２０は、綿、ポリエステル繊維、アラミド繊維、ナイロン繊維等を平織り、綾織り、朱子織りなどにした布を用いることができるものであり、該帆布にＲＦＬ処理を行なった後に、該帆布の片面に未加硫のゴム組成物をコーティングしたゴム層１９付き帆布として使用する。ゴム層１９の厚みは使用する心線の平均径の４０〜１５０％に相当するもので、心線２１がゴム層１９へ充分に喰い込む程度のものであり、４０％未満になると心線２１のゴム層１９への喰い込みが小さくなってゴム原料の圧入時の圧力に耐え切れずに局部的に心線がコアー型の長手方向へずれて心線ピッチを乱すことがあり、また１５０％を超えると心線２１がゴム層１９に喰い込みやすくなって心線の位置の乱れが起こりやすくなる。尚、通常の心線の平均径は０．５〜１．５ｍｍである。
【００３４】
ゴム層１９に使用するゴム組成物のゴムは、エチレン−α−オレフィンエラストマーを始めとして、水素化ニトリルゴム、クロロスルホン化ポリエチレン（ＣＳＭ）、アルキル化クロロスルホン化ポリエチレン（ＡＣＳＭ）、クロロプレンゴムなどの耐熱老化性の改善されたゴムが好ましい。そして、この原料ゴムには、加硫剤、加硫助剤、またこれ以外に必要に応じてカーボンブラック、シリカのような補強剤、炭酸カルシウム、タルクのような充填剤、可塑剤、安定剤、加工助剤のような通常のゴム配合物に使用されるものが使用される。そして、上記ゴム組成物を通常の溶剤に溶かしたものを、例えばロール等を用いて塗布することができる。
【００３５】
本発明の伝動ベルトの製造工程では、図５に示すように、コアー型１４にゴム層１９が外側になるように帆布２０を被せた後、心線２１をスピニングする。スピニング工程では、コアー型１４の両端支持部を心線のスピニング装置（図示せず）の回転軸に装着し、テンションロ−ルを介して低伸度、高強力のコードからなる心線２１を所定のスピニングピッチで螺旋状に巻付け、図６に示すようにゴム層１９に喰い込ませる。
【００３６】
このときの心線２１のスピニングテンションは５〜７０Ｎ／本である。心線２１の末端固定方法は、コアー型１４のエッジに設けた切欠き部に機械的に固定することができるが、この方法に限らず粘着テープ等を用いて固定することもできる。
【００３７】
上記心線２１としては、ポリアリレート繊維、ポリブチレンテレフタレート（ＰＢＴ）繊維、ポリエチレンテレフタレート（ＰＥＴ）繊維、ポリトリメチレンテレフタレート（ＰＴＴ）繊維、ポリエチレンナフタレート（ＰＥＮ）繊維などのポリエステル繊維、アラミド繊維、ガラス繊維などの高強度・低伸度のコードを用いることができる。
【００３８】
心線２１にはゴムとの接着性を向上させる目的で接着処理を施すのが好ましい。このような接着処理としては、心線２１をＲＦＬ液などの接着処理液に浸漬して加熱乾燥することによって行なうことができる。
【００３９】
心線２１をスピニングしてゴム層１９に喰い込ませたコアー型１４をオーブンに入れて８０〜１７０℃で５〜１０分間、加熱処理してゴム層１９を半加硫にして硬度を上げ、心線２１のゴム層１９への保持力を高める。
【００４０】
心線２１をスピニングしてゴム層１９に喰い込ませ、ゴム層を半加硫したコアー型１４を図１に示す金型装置１に設置する。
【００４１】
油圧付きの可動部材４を降下して上型２ｃを下降してポット部７の容積を調節した後、射出成形機もしくはトランスファー成形機２５から予めキャビティ１６の容積に応じて計量したゴム原料８を押出してスプルー９を通してポット部７へ収容する。ポット部７に仕込んだゴム原料８はヒーター等によって１２０〜１７０℃に加熱される。
【００４２】
そして、図２及び図７に示すように可動部材４を上昇させてポット部７内を加圧し、ポット部７に仕込んだゴム原料８を押出してランナー１０内を通過させ、図中矢印方向（巻き付けられた心線２１と直角方向）へ圧入してキャビティ１６内を充填し、１２０〜１７０℃で２０〜３０分の間、加熱加圧して加硫する。この場合の加圧力は、５０〜１２０ＭＰａである。尚、本発明では、ポット部７に仕込んだゴム原料８を押出してランナー１０内を通過させ、心線２１の巻付け方向へ圧入してキャビティ１６内を充填することもできる。
【００４３】
加硫が終わると、可動部材４を下降させて固定部材３から開放して第１外型２ａと第２外型２ｂの割モールドを分解し、コアー型１４を取り出した後、成形物であるスリーブ状のＶリブドベルトをコアー型１４から抜き出して成形を終える。得られたスリーブ状のＶリブドベルトは、心線の乱れがなく均一に配列し、心線をゴム層に喰い込むように巻付けて機械的に強固に巻き付けた効果が確認される。
【００４４】
以下に、図３〜図４に示される金型装置を用いた伝動ベルトの製造方法を示す。
図５に示すように、コアー型１４にゴム層１９が外側になるように帆布２０を被せた後、心線２１を一定ピッチでスピニングする。スピニング工程では、コアー型１４の両端支持部を心線のスピニング装置（図示せず）の回転軸に装着し、テンションロ−ルを介して低伸度、高強力のコードからなる心線２１を所定のスピニングピッチで螺旋状に巻付け、図６に示すようにゴム層１９に喰い込ませる。
【００４５】
このときの心線２１のスピニングテンションは５〜７０Ｎ／本である。心線２１の末端固定方法は、コアー型１４のエッジに設けた切欠き部に機械的に固定することができるが、この方法に限らず粘着テープ等を用いて固定することもできる。
【００４６】
この金型装置を使用する場合には、心線２１をゴム層１９に喰い込ませなくても、心線のピッチ乱れを阻止することができる。
【００４７】
そして、心線２１をスピニングしてゴム層１９に喰い込ませたコアー型１４をオーブンに入れて８０〜１７０℃で５〜１０分間、加熱処理してゴム層１９を半加硫にして硬度を上げ、心線２１のゴム層１９への保持力を高める。無論、ゴム層１９を半加硫にする必要はない。
【００４８】
油圧付きの可動部材４を作動させ、上型２ｃを下降してポット部７の容積を調節した後、予めキャビティ１６の容積に応じて計量したゴム原料８を射出成形機もしくはトランスファー成形機２５から押出してスプルー９からポット部７へ収容する。ポット部７に入れたゴム原料８はヒーター等によって１２０〜１７０℃に加熱され、熱可塑化が維持される。
【００４９】
そして、図４及び図８に示すように可動部材４を上昇させてポット部７内を加圧し、ポット部７に仕込んだゴム原料８を押出しながらランナー１０からゴム通路１１を経由してキャビティ１６内を充填する。ゴム通路１１を通過するゴム原料８は間隙ｄがキャビティの入口に向けて（ゴム原料の流れる方向）徐々に狭くなっているために、局部的に大きなせん断力を心線２１に与えることがなく、スムーズにキャビティ１６を充填することができる。そして、キャビティ１６を充填したゴム原料は１２０〜１７０℃で２０〜３０分の間、加熱加圧して加硫される。この場合の加圧力は、５０〜１２０ＭＰａである。
【００５０】
ここで使用する心線２１や原料ゴム８は、前述と同じである。
【００５１】
加硫が終わると、前述の通り可動部材４を下降させて固定部材３から開放して第１外型２ａと第２外型２ｂの割モールドを分解し、コアー型１４を取り出した後、成形物であるスリーブ状のＶリブドベルトをコアー型１４から抜き出して成形を終える。
【００５２】
尚、図３〜図４に示される金型装置を用いた伝動ベルトの製造方法では、未加硫のゴム層を付着処理した帆布をゴム付着面が外側になるようにコアー型に被せ、心線をゴム付着面に巻付けてゴム層に喰い込ませる必要はない。また、心線をゴム付着面に巻付けてゴム層に喰い込ませた後、該ゴム層を未加硫の状態であってもよい。
【産業上の利用可能性】
【００５３】
本発明では、比較的小さい外周長１００〜１,４００ｍｍを有するＶリブドベルトのような伝動ベルトを効率よく製造することができる方法である。
【図面の簡単な説明】
【００５４】
【図１】射出成型前の金型装置の断面図でる。
【図２】射出成型後の金型装置の断面図である。
【図３】射出成型前の本発明に係る金型装置の断面図である。
【図４】射出成型後の本発明に係る金型装置の断面図である。
【図５】使用するコアー型にゴム層を付着処理した帆布を被せた状態を示す概略図である。
【図６】ゴム層上に心線をスピニングした状態を示す概略図である。
【図７】ゴム原料を押出してキャビティへ圧入している状態を示す概略図である。
【図８】図３のＡ部拡大図を示す。
【符号の説明】
【００５５】
１    金型装置
２ａ  第１外型
２ｂ  第２外型
２ｃ  上型
３    固定板
４    可動板
５    突起部
６    凹部
７    ポット部
８    ゴム原料
９    スプルー
１０    ランナー
１４    コアー型
１６    キャビティ
１９    ゴム層
２０    帆布
２１    心線
【図１】
2007118561.tif 000003
【図２】
2007118561.tif 000004
【図３】
2007118561.tif 000005
【図４】
2007118561.tif 000006
【図５】
2007118561.tif 000007
【図６】
2007118561.tif 000008
【図７】
2007118561.tif 000009
【図８】
2007118561.tif 000010